Состав для поверхностной проклейки, способ его получения и применения

1. Композиция для поверхностной проклейки, содержащая соль металла, где металл имеет по меньшей мере 3 валентных электрона, и водную полимерную дисперсию,
где водная полимерная дисперсия представляет собой водную полимерную дисперсию (А), которую можно получать путем свободнорадикальной эмульсионной сополимеризации первой смеси непредельных мономеров, имеющих этиленовую связь, содержащей
(а) от 0 до 75 вес.% по меньшей мере одного необязательно замещенного стирола,
(б) от 15 до 100 вес.%, по меньшей мере, одного С1-С4-алкил(мет)акрилата и (с) от 0 до 10 вес.% других непредельных сополимеризуемых мономеров с этиленовой связью,
где сумма (а)+(b)+(с) составляет 100%,
в присутствии водорастворимой окислительно-восстановительной системы, содержащей первый свободнорадикальный инициатор для свободнорадикальной эмульсионной сополимеризации, и водную предполимерную композицию (В), полученную путем свободнорадикальной эмульсионной сополимеризации, в полимеризационном растворителе, содержащем С1-6-карбоновую кислоту и ангидрид С1-6-карбоновой кислоты, причем вторая смесь непредельных мономеров, имеющих этиленовую связь, содержит
(i) от 5 до 50 вес.% по меньшей мере одного непредельного четвертичного амина с этиленовой связью, выбранного из четвертичной соли N,N,N-три(C1-4-алкил)амино-С1-4-алкил(мет)акрилата с минеральной кислотой или органической кислотой и/или четвертичной соли N,N,N-три(С1-4-алкил)амино-С1-4-алкил(мет)акриламида с минеральной кислотой или органической кислотой, (ii) от 0 до 40 вес.%, предпочтительно - 0 вес.%, по меньшей мере одного непредельного третичного амина с этиленовой связью, выбранного из N,N-ди(С1-4-алкил)амино-С1-4-алкил(мет)акрилата и/или N,N-ди(С1-4-алкил)амино-С1-4-алкил(мет)акриламида,
(iii) от 10 до 95 вес.% по меньшей мере одного необязательно замещенного стирола,
(iv) от 0 до 50 вес.% по меньшей мере одного С1-С4-алкил(мет)акрилата и
(v) от 0 до 10 вес.% других непредельных сополимеризуемых мономеров с двойной связью,
где сумма (i)+(ii)+(iii)+(iv)+(v) составляет 100%,
в присутствии второго свободнорадикального инициатора и добавления воды к полученной полимерной дисперсии для получения водной предполимерной композиции.
2. Композиция по п. 1, где непредельный четвертичный амин с этиленовой связью (i) представляет собой [2-(метакрилоилокси)этил]триметиламмонийхлорид или [2-(акрилоилокси)этил]триметиламмонийхлорид.
3. Композиция по п. 1 или 2, где С1-6-карбоновая кислота представляет собой уксусную кислоту; и/или С1-6-карбоновый ангидрид представляет собой уксусный ангидрид.
4. Композиция по любому одному из пп. 1-3, где каждый из мономерного компонента (b) и мономерного компонента (iv) представляет собой смесь по меньшей мере двух изомерных бутилакрилатов.
5. Композиция по любому одному из пп. 1-3, где мономерный компонент (b) представляет собой трет-бутилакрилат и/или трет-бутилметакрилат.
6. Композиция по любому одному из пп. 1-5, где водорастворимая окислительно-восстановительная система представляет собой комбинацию перекиси водорода и по меньшей мере одного иона металла, выбранного из группы, состоящей из церия, марганца и железа(II).
7. Композиция по любому одному из пп. 1-6, где металл указанной соли металла выбран из группы, включающей марганец, железо и алюминий и любую их комбинацию; и/или соль металла составляет 0,1-70 (вес.) % в пересчете на сухой вес композиции для поверхностной проклейки.
8. Композиция по п. 7, где соль металла выбрана из группы карбонатов, формиатов, ацетатов, нитратов, сульфатов, бромидов и хлоридов и любой их комбинации; предпочтительно выбрана из группы, включающей сульфат алюминия, квасцы, хлорид алюминия, нитрат алюминия, сульфат полиалюминия (PAS), хлорид полиалюминия (ПАХ) и сульфат полиалюминий-хлорида (PACS), формиат полиалюминия, нитрат полиалюминия и любые их комбинации;
предпочтительно - сульфата полиалюминия, сульфата алюминия и/или хлорида полиалюминия.
9. Композиция по любому одному из пп. 1-8, где проклеивающая композиция дополнительно содержит природные или модифицированные полисахариды или их производные, предпочтительно выбранные из крахмала, расщепленного ферментами крахмала и расщепленного окислением крахмала и их производных.
10. Способ получения композиции для поверхностной проклейки по любому одному из пп. 1-9, включающий стадии:
- предоставления соли металла, причем металл имеет по меньшей мере 3 валентных электрона,
- обеспечения водной дисперсии полимера,
- смешивания указанной соли металла и дисперсии полимера для получения композиции для поверхностной проклейки, используемой в производстве бумаги.
11. Способ по п. 10, где водную полимерную дисперсию получают путем: свободнорадикальной эмульсионной полимеризации в полимеризационном растворителе, содержащем С1-6-карбоновую кислоту и ангидрид С1-6-карбоновой кислоты, в присутствии второго инициатора свободных радикалов, причем вторая смесь непредельных мономеров с этиленовой связью содержит
(i) от 5 до 50 вес.% по меньшей мере одного непредельного четвертичного амина с этиленовой связью, выбранного из четвертичной соли N,N,N-три(C1-4-алкил)амино-С1-4-алкил(мет)акрилата с минеральной кислотой или органической кислотой и/или четвертичной соли N,N,N-три(С1-4-алкил)амино-С1-4-алкил(мет)акриламида с минеральной кислотой или органической кислотой,
(ii) от 0 до 40 вес.%, по меньшей мере одного непредельного третичного амина с этиленовой связью, выбранного из N,N-ди(С1-4-алкил)амино-С1-4-алкил(мет)акрилата и/или N,N-ди(С1-4-алкил)амино-С1-4-алкил(мет)акриламида,
(iii) от 10 до 95 вес.% по меньшей мере одного необязательно замещенного стирола,
(iv) от 0 до 50 вес.% по меньшей мере одного С1-С4-алкил(мет)акрилата и
(v) от 0 до 10 вес.% других непредельных сополимеризуемых мономеров с двойной связью,
где сумма (i)+(ii)+(iii)+(iv)+(v) составляет 100%,
добавление воды к полученной полимерной композиции для получения водной предполимерной композиции (В) и
сополимеризацию в присутствии указанной водной предполимерной композиции (В) и водорастворимой окислительно-восстановительной системы, содержащей первый свободнорадикальный инициатор для свободнорадикальной эмульсионной сополимеризации, первой смеси непредельных мономеров с этиленовой связью, содержащей
(а) от 0 до 75 вес.% по меньшей мере одного необязательно замещенного стирола,
(б) от 15 до 100 вес.%, по меньшей мере, одного С1-С4-алкил(мет)акрилата и (с) от 0 до 10 вес.% других непредельных сополимеризуемых мономеров с этиленовой связью,
где сумма (а)+(b)+(с) составляет 100%,
чтобы получить водную полимерную дисперсию (А).
12. Способ получения бумажного продукта, включающий в себя стадии:
- обеспечения композиции для поверхностной проклейки по любому одному из пп. 1-9,
- нанесения указанной композиции на бумажное изделие после пульпораспределителя процесса изготовления бумаги.
13. Способ по п. 12, где указанную композицию наносят во время или после начала формования листа, предпочтительно на проклеивающем прессе.
14. Применение композиции для поверхностной проклейки по любому одному из пп. 1-9 для проклейки поверхности целлюлозного изделия.
15. Применение композиции для поверхностной проклейки по любому одному из пп. 1-9 в процессе изготовления бумаги.
16. Целлюлозное изделие с поверхностью, проклеенной композицией для поверхностной проклейки по любому одному из пп. 1-9.
17. Целлюлозное изделие по п. 16, в котором указанное целлюлозное изделие выбрано из бумаги, картона, картона, картона, картона и древесноволокнистой плиты.